СПОСОБ РЕКОНСТРУКЦИИ СТЕНОВЫХ ПАНЕЛЕЙ С ПЛИТКОЙ И КОМПОЗИЦИЯ ЗАЩИТНОГО ПОКРЫТИЯ ДЛЯ ЕГО ОСУЩЕСТВЛЕНИЯ
METHOD FOR RECONSTRUCTION OF WALL PANELS WITH TILE AND PROTECTIVE COATING COMPOSITION FOR ITS IMPLEMENTATION

Изобретение относится к строительству, а именно к реконструкции стеновых панелей с плиткой.
Из уровня техники сегодня
В настоящее время большой проблемой на территории всех городов России является восстановление целостности и внешнего вида фасадов зданий, отделанных мелкой керамической плиткой. В круг проблемных зданий входят жилые дома, школы, детские сады, множество промышленных зданий (цеха, склады и т. п. ), отделанных в прошлом плиткой, а ныне находятся в ужасном состоянии. Керамическая плитка на больших участках фасадов отвалилась, вследствие чего фасады зданий сильно загрязнены и имеют непривлекательный вид.
Известные лакокрасочные материалы, производимые в нашей стране, неприменимы на фасадах с сильно загрязненной поверхностью керамической плитки, а также с большими площадями отвалившейся плитки.
Обычный ремонт с покраской фасадов осложнен тем обстоятельством, что практически все известные краски имеют плохую адгезию к керамической плитке и простая покраска фасадов не представляется возможной, да попросту не имеет смысла.
Согласно Материалам для реставрации "Готовые решения и технологии. Материалы РУНИТ" описываются исследования образцов исторических материалов (см. http://old.agiogk.ru/upload/pdf/mat_i_tech_Runit.pdf) реставрацию фасада даже при наличии плитки осуществляют путем снятия слоя штукатурки, включая плитку, с последующей повторной ее укладкой на новый штукатурный слой (слои). Сохранить старую плитку при этом не всегда возможно, поскольку выбивание из бетонной панели поврежденного изделия (плитки). Но даже замена плитки на похожую и последующая ее приклейка влечет риск последующего (через какое-то время) выпадения замененных плиток из смонтированных на здание панелей.
Таким образом, эти действия уже не являются реконструкцией, а считаются ремонтом, чрезвычайно дороги и не обеспечивают сохранение прежнего дизайна фасада.
Эту проблему решает известная технология SOFRAMAP (см.: https://bsk-soframap.ru/informaciya/articles/tehnicheskie_resheniya/vosstanovlenie_fasadov_pokritih_keramicheskoy_plitkoi , опубл.: 27.10.2017.), выбранная за прототип.
В прототипе предложена система лакокрасочных материалов для ремонта, восстановления и окраски фасадов зданий, отделанных мелкой керамической плиткой:
- органорастворимая грунтовка Гальвапласт (Galvaplast);
- штукатурный состав для выравнивания оснований Текмаплан (Tekmaplan);
- водно-дисперсионную грунтовку Версафикс Е (Versafix E) или органорастворимую грунтовку Версафикс С (Versafix S);
- декоративное структурное покрытие Версажель (Versagel) на основе акрилатной сополимерной водной дисперсии.
Сущность известной технологии состоит в том, что на основание, отделанное мелкой керамической плиткой, наносится органорастворимая грунтовка Гальвапласт (Galvaplast) на основе модифицированных акриловых смол. Гальвапласт (Galvaplast) обеспечивает уровень адгезии к глазурованной керамической и стеклянной плитке и обеспечивает сохранение долговечности свойств покрытия, по данным проведенных испытаний, на 9-11 лет.
Вторым слоем, для заделки дефектных участков на фасаде со сколотыми керамическими плитками, рекомендуется нанесение штукатурки Текмаплан (Tekmaplan) из линейки материалов SOFRAMAP. Текмаплан (Tekmaplan) GM - является среднезернистой композицией для выравнивания оснований и может наносится слоем от 1 до 3 мм. Но слои можно дублировать, нанося их один за другим, что позволяет создавать покрытие нужной толщины для полного выравнивания основания. Следует лишь помнить, что каждый слой должен высохнуть полностью.
Следующим слоем является нанесение микропористой, водонепроницаемой грунтовки Версафикс Е (Versafix E) или ее аналога - органорастворимой грунтовки Версафикс С (Versafix S). Обе они содержат крупнозернистый наполнитель и предназначены в качестве подслоя для нанесения защитных декоративных толстых и полутолстых структурных покрытий, таких как Версажель (Versagel).
Толстое колеруемое структурное покрытие Версажель (Versagel) на основе сополимерной акрилатной дисперсии обеспечивает защиту и придает декоративный вид фасадам зданий, скрывает структуру и дефекты основания, обладает высокой прочностью и долговечностью, позволяет поверхности «дышать», водонепроницаемо для стекающей воды.
Не смотря на то, что лакокрасочные материалы системы по прототипу прошли испытания и успешно применяются для ремонта, восстановления и окраски фасадов детских садов, школ и других зданий во множестве регионов России, известная технология слишком сложна и длительна по времени.
Задачей изобретения является устранение указанных технических проблем прототипа.
Техническим результатом изобретения является возможность реставрации фасадов бетонных панелей с плиткой, при которой обеспечивается сохранение старого дизайна фасада здания, а также процесс реставрации выполняется более простым и быстрым способом.
Указанный технический результат достигается за счет того, что заявлен способ реконструкции стеновых панелей с плиткой, характеризующийся следующими этапами:
- применяя ручной осциллирующий инструмент, проводят удаление «затеков» бетонной смеси с минимальным повреждением плиток, не выбивая их из панели;
- затем, наносят на очищенные поврежденные плитки слоем 0,1-0,3 мм защитное покрытие с добавлением в его состав красителя, причем на каждую плитку наносят состав с красителем того же цвета, что и цвет плитки;
- после высыхания защитного покрытия наносят поверх него тонким слоем не менее 0,1 мм фиксирующий слой на основе состава, используемого при нанесении основного защитного покрытия, но без добавления в него красителей;
причем в качестве защитного покрытия используют раствор на основе водной дисперсии полимера, которую перед использованием разбавляют водой до необходимой консистенции (от 1:5 до 1:10), где степень разведения зависит от необходимого цвета или интенсивности.
Предпочтительно, в качестве водной дисперсии используют полимер Эколат 1019 или полимер Acronal 567 D с добавлением растворителя.
Предпочтительно, в качестве красителей используют железо-окисные пигменты торговых марок Bayferrox и Iox.
Также заявлена композиция защитного покрытия для реконструкции стеновых панелей с плиткой, используемая согласно вышеописанного способа, которая представляет собой раствор на основе водной дисперсии полимера Эколат 1019 или полимера Acronal 567 D с добавлением растворителя, где соотношение полимера к воде составляет от 1:5 до 1:10.
Допустимо, что композиция дополнительно содержит краситель от 1 до 9,2% от общей массы состава композиции.
Осуществление изобретения
Заявленный способ реализуется следующим. Панель с плиткой, подлежащая реставрации (см. Фиг.1), имеет четко выраженные отслоения краски (см. примеры на Фиг.2, Фиг.3 крупным планом той же панели, что и на Фиг.1, но ее отдельных участков).
Реставратор, применяя ручной осциллирующий инструмент (см. пример на Фиг.4), проводит удаление «затеков» бетонной смеси с минимальным повреждением плиток, не выбивая их из готовой панели.
Затем, реставратор наносит, например, с помощью напыления, на очищенные поврежденные плитки специально разработанный состав композиции согласно заявленного изобретения, что проводит к восстановлению декоративных свойств бетонных плиток.
Реставрационный состав композиции наносится на поверхность слоем 0,1-0,3 мм.
На каждую плитку наносят состав с красителем того же цвета, что и цвет плитки (см. Фиг.5 - нанесение состава композиции с красителем коричневого цвета и Фиг.6 - нанесение состава композиции с красителем черного цвета).
Наносимый состав, проникая в поры бетона лицевой поверхности плиток, схватывается и твердеет уже на готовом изделии при температуре окружающей среды в +20°С в течение 5 минут.
Реставратор для дополнительной защиты отреставрированных изделий наносит на них тонким слоем не менее 0,1 мм фиксирующий слой (см. пример нанесения фиксирующего слоя на Фиг.7) на основе состава, используемого при нанесении основного защитного покрытия, но без добавления в него красителей. При высыхании этот фиксирующий слой укрепляет обработанные специальным составом поверхности изделий.
Применяя новую технологию реставрации, бригада из 2-3 человек может осуществить полный цикл реставрационных работ с сохранением старого дизайна фасада здания за 15-20 мин, что вполне соответствует нормальному времени оборота форм стеновых панелей и выполняется более простым и быстрым способом, нежели в прототипе. Отреставрированный вид панели Фиг.1 согласно заявленному способу можно видеть на Фиг.8. Указанная панель была отреставрирована за 18 минут. Подобные ей панели реставрировались в пределах интервала времени 15-20 минут.
В основе реставрационного состава композиции заложена водная дисперсия полимера, например Эколат 1019, либо полимера Acronal 567 D, которая разбавляется водой до необходимой консистенции (от 1:5 до 1:10). Степень разведения зависит от необходимого цвета или интенсивности.
Также при необходимости в готовый раствор добавляется пигмент для придания красителю нужного цвета.
Композиция представляет собой раствор на основе водной дисперсии полимера Эколат 1019 или полимера Acronal 567 D с добавлением растворителя, где соотношение полимера к воде составляет от 1:5 до 1:10.
Доля красителя составляет от 1 до 9,2% от общей массы состава композиции.
В качестве красителей используются железо-окисные пигменты, например, торговых марок Bayferrox (см. https://binagroup.ru/katalog/pigmenty_i_napolniteli_dlya_krasok/pigmenty_bayferrox/) и Iox (см.https://geogips.ru/catalog/pigmenty_neorganicheskie/iox/). Пигменты могут быть и иными, например, Lanxess (см. https://shop.zikkamitt.ru/index.php?route=product/manufacturer/info&manufacturer_id=29 ) и Omnicon (см. https://raspro.ru/omnicon/). Дозировка пигмента в готовый раствор зависит от цвета изделия.
Полимер, а так же красители могут быть заменены на аналогичные по свойства материалы без потери качества реставрационного состава - пояснить на какие именно могут быть заменены, с указанием примеров состава на их основе. Эколат 1019 может быть заменен аналогом, например, Acronal 567 D, либо другой маркой, близкой по свойствам: при комнатных температурах липкая поверхность, эластичная, глянцевая, прозрачная и устойчивая к воздействию воды, pH 7,0-9,0, с размером частиц 0,1 мкм, минимальная температура пленкообразования от 1 до 4°С.
Эколат 1019 обладает высокой эластичностью, pH 7,0-9,0, с размером частиц 0,1 мкм, минимальная температура пленкообразования 4°С.
Acronal 567 D обладает высокой эластичностью, pH 7,5-9,0, с размером частиц 0,1 мкм, минимальная температура пленкообразования 1°С, представляет собой средневязкую дисперсию с малым размером частиц. Она обладает отличной совместимостью с наполнителями и высокой пигментоемкостью. Непигментированная пленка, образованная Acronal 567 D, обладает следующими свойствами: при комнатных температурах липкая поверхность, эластичная, глянцевая, прозрачная и устойчивая к воздействию воды.
Несмотря на то, что Acronal 567 D образует когерентную пленку при температуре от 1°С и выше, тем не менее к нему, в отличии от Эколат 1019 рекомендуется добавление небольшого количества растворителя. В данном случае подходят к применению ароматические уайтспириты (растворитель Стоддарда), гликолевые эфиры или LusolvanFBH.
Высококипящие гидрофильные растворители, например, пропиленгликоль и монобутиловый эфир диэтиленгликоля увеличивают «открытое время» покрытия.
Как и все дисперсии с малым размером частиц, Acronal 567 D имеет тенденцию к вспениванию. Таким образом, необходимо введение антивспенивателей в количествах, рекомендованных производителями (ок. 0,3-1%). Эффективность пеногасителей должна определяться опытным путем.
Возможные варианты изготовления композиции поясняются нижеприведенными примерами.
Пример 1
Соотношение водной дисперсии полимера к воде 1:5
Эколат 1019 - 20%
Вода - 80%
Пример 2
Соотношение водной дисперсии полимера к воде 1:6
Эколат 1019 - 16,5%
Пигмент BAYFERROX - 1%
Вода - остальное
Пример 3
Соотношение водной дисперсии полимера к воде 1:7
Эколат 1019 - 14,3%
Вода - остальное
Пример 4
Соотношение водной дисперсии полимера к воде 1:8
Эколат 1019 - 11,9%
Пигмент IOX R-03 - 5%
Вода - остальное
Пример 5
Соотношение водной дисперсии полимера к воде 1:9
Acronal 567 D - 11,9%
Пигмент IOX R-03 - 7%
Вода - остальное
Пример 6
Соотношение водной дисперсии полимера к воде 1:10
Acronal 567 D - 9%
Пигмент IOX R-03 - 9,2%
Растворитель LusolvanFBH - 1%
Вода - остальное
Пример 7
Соотношение водной дисперсии полимера к воде 1:5
Acronal 567 D - 19%
Растворитель Стоддарда - 5%
Вода - остальное
Пример 8
Соотношение водной дисперсии полимера к воде 1:6
Acronal 567 D - 16%
Пигмент BAYFERROX - 1%
Растворитель (гликолевый эфир) - 3%
Вода - остальное
Пример 9
Соотношение водной дисперсии полимера к воде 1:7
Acronal 567 D - 14%
Растворитель (LusolvanFBH) - 2%
Вода - остальное
Пример 10
Соотношение водной дисперсии полимера к воде 1:8
Acronal 567 D - 11,75%
Пигмент IOX R-03 - 5%
Растворитель Стоддарда - 1%
Вода - остальное
Пример 11
Соотношение водной дисперсии полимера к воде 1:9
Acronal 567 D - 10,2%
Пигмент IOX R-03 - 7%
Растворитель (гликолевый эфир) - 1%
Вода - остальное
Пример 12
Соотношение водной дисперсии полимера к воде 1:10
Acronal 567 D - 9%
Пигмент IOX R-03 - 9,2%
Растворитель (LusolvanFBH) - 1%
Вода - остальное